높은 발포도를 가지면서 인장 강도 등의 기계적 강도도 우수한 발포 염화비닐 수지 조성물을 절연층 및 시스의 적어도 1쪽에 이용한 폴리염화비닐 케이블 제조 방법을 제공한다. 도선을 절연층으로 피복해서 이루어지는 절연 전선의 하나 또는 2개 이상 및 상기 절연 전선을 피복하는 시스로 구성되며, 상기 절연층 및 시스가 염화비닐 수지 조성물에 의해 이루어지는 폴리염화비닐 케이블로서, 상기 절연층 및 시스의 적어도 1쪽이 발포제 마스터 배치를 혼합해서 이루어지는 염화비닐 수지 조성물에 의해 형성되고 발포되어 있고 상기 발포제 마스터 배치가 밀도가 0.94 g/cm3 이하의 폴리에틸렌을 베이스 수지로 하고, 발포제를10~50중량%함유하고 있는 것을 특징으로 하는 폴리염화비닐 케이블.
To provide a method of manufacturing a polyvinyl chloride cable using a foamed vinyl chloride resin composition having a high foaming degree and excellent mechanical strength such as tensile strength, for at least one of an insulating layer and a sheath. The polyvinyl chloride cable is composed of one or more insulation wires made by coating a conductor with an insulating layer, and a sheath coating the insulation wires. The insulating layer and the sheath are made of a polyvinyl chloride resin composition. At lease one of the insulating layer and the sheath is formed of a polyvinyl chloride resin composition in which a foaming agent masterbatch is mixed; and is foamed. The foaming agent masterbatch has polyethylene with a density of 0.94 g/cm3 or less as a base rasin, and contains 10-50 wt.% of a foaming agent.